(57)【要約】【課題】プレス成形性およびプレス成形後の落下強度に優れたシャドウマスク用鋼板およびその製造方法を提供する。【解決手段】質量％で、Ｃ：０．００２％以下、Ｓｉ：０．０３％以下、Ｐ：０．０４％以下、Ｍｎ：０．１％以上０．５％以下、Ｓ：０．０２％以下、sol.Al：０．０１％以上０．０８％以下、Ｎ：０．０１％以下、Ｖ：０．００１％以上０．００６％以下、残部Ｆｅおよび不可避不純物を含み、プレス前焼鈍後の結晶粒径が１０μｍ以上２５μｍ未満であり、プレス前焼鈍後において１００ＭＰａ以上１２５ＭＰａ以下の降伏応力ＹＰを有する。【選択図】      なし【特許請求の範囲】
【請求項１】
質量％で、Ｃ：０．００２％以下、Ｓｉ：０．０３％以下、Ｐ：０．０４％以下、Ｍｎ：０．１％以上０．５％以下、Ｓ：０．０２％以下、sol.Al：０．０１％以上０．０８％以下、Ｎ：０．０１％以下、Ｖ：０．００１％以上０．００６％以下、残部Ｆｅおよび不可避不純物を含み、プレス前焼鈍後の結晶粒径が１０μｍ以上２５μｍ未満であり、プレス前焼鈍後において１００ＭＰａ以上１２５ＭＰａ以下の降伏応力ＹＰを有することを特徴とするプレス成形性およびプレス成形後の落下強度に優れたシャドウマスク用鋼板。
【請求項２】
質量％で、Ｃ：０．０４％以下、Ｓｉ：０．０３％以下、Ｐ：０．０４％以下、Ｍｎ：０．１％以上０．５％以下、Ｓ：０．０２％以下、sol.Al：０．０１％以上０．０８％以下、Ｎ：０．０１％以下、Ｖ：０．００１％以上０．００６％以下、残部Ｆｅおよび不可避不純物を含む鋼を熱間圧延し、その熱延鋼板を脱炭焼鈍した後、一次冷間圧延し、次いで再結晶焼鈍を行った後、圧延率４０％以上７０％未満で二次冷間圧延し、所望板厚とした鋼板のプレス前焼鈍後の結晶粒径を１０μｍ以上２５μｍ未満とし、プレス前焼鈍後における降伏応力ＹＰを１００ＭＰａ以上１２５ＭＰａ以下とすることを特徴とするプレス成形性およびプレス成形後の落下強度に優れたシャドウマスク用鋼板の製造方法。
【請求項３】
質量％で、Ｃ：０．０４％以下、Ｓｉ：０．０３％以下、Ｐ：０．０４％以下、Ｍｎ：０．１％以上０．５％以下、Ｓ：０．０２％以下、sol.Al：０．０１％以上０．０８％以下、Ｎ：０．０１％以下、Ｖ：０．００１％以上０．００６％以下、残部Ｆｅおよび不可避不純物を含む鋼を熱間圧延し、その熱延鋼板を一次冷間圧延し、次いで脱炭焼鈍を行った後、圧延率４０％以上で二次冷間圧延し、所望板厚とした鋼板のプレス前焼鈍後の結晶粒径を１０μｍ以上２５μｍ未満とし、プレス前焼鈍後における降伏応力ＹＰを１００ＭＰａ以上１２５ＭＰａ以下とすることを特徴とするプレス成形性およびプレス成形後の落下強度に優れたシャドウマスク用鋼板の製造方法。
【請求項４】
質量％で、Ｃ：０．００２％以下、Ｓｉ：０．０３％以下、Ｐ：０．０４％以下、Ｍｎ：０．１％以上０．５％以下、Ｓ：０．０２％以下、sol.Al：０．０１％以上０．０８％以下、Ｎ：０．０１％以下、Ｖ：０．００１％以上０．００６％以下、残部Ｆｅおよび不可避不純物を含む鋼を熱間圧延し、その熱延鋼板を一次冷間圧延し、次いで再結晶焼鈍を行った後、圧延率４０％以上７０％未満で二次冷間圧延し、所望板厚とした鋼板のプレス前焼鈍後の結晶粒径を１０μｍ以上２５μｍ未満とし、プレス前焼鈍後における降伏応力ＹＰを１００ＭＰａ以上１２５ＭＰａ以下とすることを特徴とするプレス成形性およびプレス成形後の落下強度に優れたシャドウマスク用鋼板の製造方法。
【請求項５】
請求項２、３、４のいずれか１項に記載の製造方法を用いて製造され、プレス前焼鈍後の結晶粒径が１０μｍ以上２５μｍ未満、プレス前焼鈍後の降伏応力ＹＰが１００ＭＰａ以上１２５ＭＰａ以下を安定的に満足することを特徴とするプレス成形性およびプレス成形後の落下強度に優れたシャドウマスク用鋼板。
【発明の詳細な説明】
【技術分野】
【０００１】
本発明はカラー受像管に用いられるシャドウマスクに使用するプレス成形性およびプレス成形後の落下強度に優れたシャドウマスク用鋼板およびその製造方法に関する。
【背景技術】
【０００２】
一般に、カラーブラウン管は３本の電子ビームを放射する電子銃と、この電子銃から放射された電子ビームを受けて３原色を発光する蛍光体と、各電子ビームのうちの必要な方向の電子ビームだけを選択的に透過させて不要な方向の電子ビームを遮断するマスクから構成されている。マスクは曲面形状を有するプレスタイプのシャドウマスクや一方向あるいは二方向に張力を負荷するタイプのテンションマスクがある。これらのうちプレスタイプのシャドウマスクは、素材メーカーで製品厚まで圧延された冷延鋼板を素材とし、これをエッチングメーカーでフォトエッチング法により穿孔し、ブラウン管メーカーで軟質化を目的とした６５０℃〜８５０℃程度の短時間焼鈍（以下、プレス前焼鈍）を行い、その後所望の曲面形状にプレス成形され、黒化処理し、ブラウン管に組み込まれる。
【０００３】
シャドウマスクの品質に対しては、エッチング性、プレス成形性、黒化処理性、磁気特性等が要求される。近年、ブラウン管の大型化や高品位化に伴い、画像の高精細化や高品位化がより強く求められている。このようなブラウン管に対する要求特性の向上に伴って、当然ながらシャドウマスクに対する要求特性、例えば、プレス成形時に生じる不均一変形の防止や形状凍結性の向上、さらにプレス成形後のハンドリング時の落下強度の向上などより厳しく求められる。
【０００４】
従来、プレス成形時に生じる不均一変形の防止や形状凍結性の向上、および落下強度の向上を目的として、降伏点伸びの原因となる鋼中の固溶Ｎを固定させる方法がいくつか提案されている。
【０００５】
例えば、特許文献１は、鋼中のホウ素量を窒素の当量以上とすることにより、降伏点伸びの原因となる鋼中の固溶窒素を窒化物ＢＮとして固定させる方法を開示している。
【０００６】
また、特許文献２は、鋼中の酸可溶性アルミニウム（Sol.Al）と窒素とをある関係を満足するように添加し、降伏点伸びの原因となる鋼中の固溶Ｎを粗大なＡｌＮとして固定する方法を開示している。
【特許文献１】特開昭５５−１３８０２７号公報
【特許文献２】特公昭５９−４３９７４号公報
【発明の開示】
【発明が解決しようとする課題】
【０００７】
しかしながら、特許文献１に記載されているホウ素Ｂを添加する従来技術は、ホウ素Ｂが黒化処理膜の密着性を劣化させるために好ましくない。
【０００８】
また、特許文献１および特許文献２に記載されているいずれの方法も、微細なＡｌＮの析出を防止しており、これらの鋼は粒成長性がよいため、ブラウン管メーカーでのプレス前焼鈍時に炉内の温度分布等により焼むらを生じるという問題があり、また、高温でプレス前焼鈍を行うと結晶粒が粗大化するので、プレス成形時に不均一変形を生じたり、降伏応力が低いために落下強度が低下するという問題があった。
【課題を解決するための手段】
【０００９】
本発明者らは上記課題を解決すべく鋭意検討した結果、以下の知見を得た。第１に適量のバナジウムＶを添加することで粒成長性を制御し、プレス前焼鈍時において炉内の温度分布等により生じる焼むらが防止できること、第２にプレス前焼鈍後の粒径を１０μｍ以上２５μｍ未満とすることで結晶粒粗大化に起因したプレス成形時に生じる不均一変形の防止や形状凍結性が向上すること、第３にプレス成形後のハンドリング時の落下強度を向上した高性能マスク材が得られること、を見出した。
【００１０】
本発明は上記のような知見に基いてなされたものであり、以下のような構成を有する。
【００１１】
第１の発明は、質量％で、Ｃ：０．００２％以下、Ｓｉ：０．０３％以下、Ｐ：０．０４％以下、Ｍｎ：０．１％以上０．５％以下、Ｓ：０．０２％以下、sol.Al：０．０１％以上０．０８％以下、Ｎ：０．０１％以下、Ｖ：０．００１％以上０．００６％以下、残部Ｆｅおよび不可避不純物を含み、プレス前焼鈍後の結晶粒径が１０μｍ以上２５μｍ未満であり、プレス前焼鈍後において１００ＭＰａ以上１２５ＭＰａ以下の降伏応力ＹＰを有することを特徴とするプレス成形性およびプレス成形後の落下強度に優れたシャドウマスク用鋼板に関するものである。
【００１２】
第２の発明は、質量％で、Ｃ：０．０４％以下、Ｓｉ：０．０３％以下、Ｐ：０．０４％以下、Ｍｎ：０．１％以上０．５％以下、Ｓ：０．０２％以下、sol.Al：０．０１％以上０．０８％以下、Ｎ：０．０１％以下、Ｖ：０．００１％以上０．００６％以下、残部Ｆｅおよび不可避不純物を含む鋼を熱間圧延し、その熱延鋼板を脱炭焼鈍した後、一次冷間圧延し、次いで再結晶焼鈍を行った後、圧延率４０％以上７０％未満で二次冷間圧延し、所望板厚とした鋼板のプレス前焼鈍後の結晶粒径を１０μｍ以上２５μｍ未満とし、プレス前焼鈍後における降伏応力ＹＰを１００ＭＰａ以上１２５ＭＰａ以下とすることを特徴とするプレス成形性およびプレス成形後の落下強度に優れたシャドウマスク用鋼板の製造方法に関するものである。
【００１３】
第３の発明は、質量％で、Ｃ：０．０４％以下、Ｓｉ：０．０３％以下、Ｐ：０．０４％以下、Ｍｎ：０．１％以上０．５％以下、Ｓ：０．０２％以下、sol.Al：０．０１％以上０．０８％以下、Ｎ：０．０１％以下、Ｖ：０．００１％以上０．００６％以下、残部Ｆｅおよび不可避不純物を含む鋼を熱間圧延し、その熱延鋼板を一次冷間圧延し、次いで脱炭焼鈍を行った後、圧延率４０％以上で二次冷間圧延し、所望板厚とした鋼板のプレス前焼鈍後の結晶粒径を１０μｍ以上２５μｍ未満とし、プレス前焼鈍後における降伏応力ＹＰを１００ＭＰａ以上１２５ＭＰａ以下とすることを特徴とするプレス成形性およびプレス成形後の落下強度に優れたシャドウマスク用鋼板の製造方法に関するものである。
【００１４】
第４の発明は、質量％で、Ｃ：０．００２％以下、Ｓｉ：０．０３％以下、Ｐ：０．０４％以下、Ｍｎ：０．１％以上０．５％以下、Ｓ：０．０２％以下、sol.Al：０．０１％以上０．０８％以下、Ｎ：０．０１％以下、Ｖ：０．００１％以上０．００６％以下、残部Ｆｅおよび不可避不純物を含む鋼を熱間圧延し、その熱延鋼板を一次冷間圧延し、次いで再結晶焼鈍を行った後、圧延率４０％以上７０％未満で二次冷間圧延し、所望板厚とした鋼板のプレス前焼鈍後の結晶粒径を１０μｍ以上２５μｍ未満とし、プレス前焼鈍後における降伏応力ＹＰを１００ＭＰａ以上１２５ＭＰａ以下とすることを特徴とするプレス成形性およびプレス成形後の落下強度に優れたシャドウマスク用鋼板の製造方法に関するものである。
【００１５】
第５の発明は、第２、３、４のいずれかに記載の製造方法により製造され、プレス前焼鈍後の結晶粒径が１０μｍ以上２５μｍ未満、プレス前焼鈍後の降伏応力が１００ＭＰａ以上１２５ＭＰａ以下を安定的に満足することを特徴とするプレス成形性およびプレス成形後の落下強度に優れたシャドウマスク用鋼板に関するものである。
【発明の効果】
【００１６】
本発明によれば、プレス前焼鈍後の結晶粒径を１０μｍ以上２５μｍ未満とすることにより、プレス前焼鈍後の降伏応力が１００ＭＰａ以上１２５ＭＰａ以下を満足する優れたプレス成形性およびプレス成形後の落下強度を併せもった高性能シャドウマスク用素材を得ることができる。
【発明を実施するための最良の形態】
【００１７】
以下、本発明を実施するための最良の形態について説明する。
【００１８】
まず、本発明においては、プレス成形性およびプレス成形後の落下強度を向上させるために、プレス前焼鈍後の降伏応力が１００ＭＰａ以上１２５ＭＰａ以下を満足する鋼板を製造する。プレス前焼鈍後の降伏応力が１００ＭＰａ未満では、プレス成形後の落下強度が劣位となり、また、１２５ＭＰａ超えでは、プレス成形性が劣位となり、形状精度が劣化する。これらの理由から、プレス成形性およびプレス成形後の落下強度の両者を満足するため、プレス前焼鈍後の降伏応力を１００ＭＰａ以上１２５ＭＰａ以下とし、この降伏応力は、プレス前焼鈍後の結晶粒径を１０μｍ以上２５μｍ未満とすることで得られることが判明した。
【００１９】
本発明者等が検討した結果、Ｖの適量添加により粒成長性を制御し、かつ、最終冷圧率を４０％以上とすることで、プレス前焼鈍時に炉内の温度分布により生じる焼むらの問題や高温でプレス前焼鈍を施した場合の粒径粗大化に起因した落下強度の低下の問題等を解消した、前記規定値を安定的に満足するシャドウマスク用鋼板が製造できることを見出した。
【００２０】
次に、成分の限定理由について説明する。
【００２１】
（１）Ｃ：０．００２％以下
炭素は含有量が多くなると、炭化物の生成が多くなり、フォトエッチング時の穿孔性を悪くする。さらに降伏応力および降伏点伸びが上昇し、プレス時の孔の形状不良を生じやすくなるため、脱炭焼鈍をしない場合にはスラブ中のＣ量として０．００２質量％以下（極低炭素鋼）、脱炭焼鈍する場合にはスラブ中のＣ量として０．０４質量％以下（低炭素鋼）である。これは、脱炭焼鈍する場合、Ｃ量が多い場合には十分な脱炭に時間がかかるため、Ｃ量は０．０４質量％以下、好ましくは０．０３質量％以下とする。また、脱炭焼鈍をしない場合および脱炭焼鈍した場合のＣ量はプレス成形性の観点から、その含有量は０．００２質量％以下とし、好ましくは０．００１質量％以下、より好ましくは０．０００５質量％以下とする。
【００２２】
（２）Ｓｉ：０．０３％以下
シリコンは非金属介在物を形成してエッチング性を劣化させるため、その含有量は０．０３質量％以下好ましくは０．０１質量％以下とする．
（３）Ｍｎ：０．１％以上０．５％以下
マンガンは製鋼時の脱酸材として、また、硫黄による熱間脆性を防止するのに有効であり、このためには０．１質量％以上含有する必要がある。一方、マンガンを０．５質量％以上含有すると鋼が硬化し、プレス成形性を劣化させるのでその含有量は０．５質量％以下、好ましくは０．４質量％以下、より好ましくは０．３質量％以下とする。
【００２３】
（４）Ｐ：０．０４％以下
燐は鋼を硬化し、プレス成形性を劣化させるとともに、偏析に起因するエッチングむらを生じやすい元素であるため、その含有量は少ない方が望ましく、０．０４質量％以下、好ましくは０．０３質量％以下とする。
【００２４】
（５）Ｓ：０．０２％以下
硫黄は不可避的に鋼中に含有される元素であるが、０．０２質量％以上含有すると硫化物系の介在物として存在し、エッチング性を劣化させるとともに、鋼材を脆化する元素であるので、その含有量は少ない方が望ましく、０．０２質量％以下、好ましくは０．０１質量％以下とする。
【００２５】
（６）sol.Al：０．０１％以上
酸可溶性アルミニウムは、製鋼に際して脱酸材として転炉溶製後に添加され、鋼の清浄度を向上させる。さらに、sol.Alは鋼中のＮと結合してＡｌＮを生成し、窒素による不均一変形の発生を抑制する効果があるので、０．０１質量％以上添加し、好ましくは０．０２質量％以上とする。一方、sol.Alを必要以上に添加してもコストの増加を招くので、その含有量は０．０８質量％以下、好ましくは０．０６質量％以下とする。
【００２６】
（７）Ｎ：０．０１％以下
窒素は含有量が多いと降伏点伸びの増大やＡｌＮの増加にともないエッチング性を劣化させるため、その含有量は０．０１質量％以下、好ましくは０．００８質量％以下とする。
【００２７】
（８）Ｖ：０．００１％以上０．００６％以下
本発明においてバナジウムは最大のポイントとなる添加元素である。バナジウムはプレス前焼鈍時に残存している固溶Ｃおよび固溶Ｎを窒化物や炭窒化物として固定し、プレス成形性を向上させる。また、窒化物や炭窒化物は粒成長性を制御するため、ブラウン管メーカーでのプレス前焼鈍時に炉内の温度分布に起因した焼むらを防止する。この粒成長制御効果は０．００１質量％未満では不十分であるため、０．００１質量％以上、好ましくは０．００２質量％以上とする。一方、０．００６質量％以上添加すると、窒化物や炭窒化物の増大により鋼が硬化し、プレス成形性を劣化させるため、０．００６質量％以下、好ましくは０．００５質量％以下とする。
【００２８】
（９）不可避不純物
不可避不純物およびその他の元素は、シャドウマスクとしての基本特性（プレス成形性、エッチング性、黒化処理性、磁気特性など）および本発明の作用（結晶粒径制御、プレス前焼鈍後の降伏応力）を損なわない範囲で極微量の存在が許容される。
【００２９】
（10）結晶粒径：１０μｍ以上２５μｍ未満
本発明ではプレス前焼鈍後の結晶粒径を１０μｍ以上２５μｍ未満の範囲とする。プレス前焼鈍後の結晶粒径が２５μｍを超えると、粗粒化により所望の降伏応力ＹＰ（１００ＭＰａ以上）を得ることができなくなり、プレス成形後の落下強度が低下するからである。一方、プレス前焼鈍後の結晶粒径が１０μｍを下回ると、細粒化により所望の降伏応力ＹＰ（１２５ＭＰａ以下）を得ることができなくなり、プレス成形性が低下するからである。なお、ここでいう「結晶粒径」とは、ＪＩＳ  Ｇ  ０５５２に規定された切断法により測定した値の平均をいう。結晶粒径を測定する面は鋼板の圧延方向に平行な断面である。
【００３０】
次に製造方法について説明する。
【００３１】
炭素量以外は実質上前記した成分範囲の鋼を常法に従って、溶製、鋳造、熱間圧延を行い、熱延鋼板を得る。次いで熱延鋼板を脱炭焼鈍し、冷間圧延を施す。必要な場合は、中間焼鈍をはさんで複数回の冷間圧延を施す。あるいは、熱延鋼板を冷間圧延し、脱炭焼鈍を施す。必要な場合はさらに冷間圧延を施す。
【００３２】
（11）脱炭焼鈍
炭素量が多いとセメンタイトが析出し、エッチング性が悪くなるとともに降伏応力および降伏点伸びが上昇し、プレス成形性が悪くなる。脱炭焼鈍はＣ量を極力少なくするために行う。脱炭焼鈍条件は常法に従うことができ、例えば焼鈍雰囲気：水素と窒素の混合気体、焼鈍温度：６５０〜８００℃、露点：１０〜３０℃で行う。焼鈍時間は、目標とする脱炭レベル、コイル重量、板厚等により適宜設定されるが、プレス前焼鈍時に脱炭されにくい場合を考慮すると、プレス成形性の観点から、Ｃ量が０．００２質量％以下、好ましくは０．００１質量％以下となるまで脱炭することが好ましい。なお、脱炭焼鈍の効果を確認するために、鋼板全厚についてサンプリングを行い、ガス分析により成分分析を行った。なお、脱炭焼鈍は熱延板で行ってもよく、一次冷圧板で行ってもよい。
【００３３】
（12）酸洗、一次冷間圧延
酸洗および一次冷間圧延は通常行われる条件でよい。なお、一次冷間圧延は脱炭焼鈍後に行ってもよく、脱炭焼鈍前に行ってもよい。
【００３４】
（13）中間焼鈍、二次冷間圧延
本発明では降伏応力ＹＰを１００ＭＰａ以上１２５ＭＰａ以下にするため、中間焼鈍をはさんで、４０％以上７０％未満の圧下率で二次冷間圧延する。ここで、中間焼鈍は再結晶さえすればよく、箱焼鈍、連続焼鈍のいずれを用いてもよい。二次冷圧率が４０％未満では降伏応力ＹＰが１００ＭＰａ未満となり、プレス成形後の落下強度が劣位となり、好ましくない。したがって、二次冷圧率の下限は４０％以上とし、好ましくは５０％以上とする。また、二次冷圧率が７０％以上では、ＹＰが１２５ＭＰａ超えとなり、プレス成形性が劣位となり、形状精度が劣化する。したがって、二次冷圧率の上限は、７０％未満とする。
【００３５】
次に、本発明のいくつかの実施例について説明する。
【００３６】
［実施例１］  
表１に示す化学組成を有する供試鋼を溶製後、加熱温度１２００℃、仕上げ温度９００℃、巻取り温度６００℃で熱間圧延し、板厚３．０ｍｍの熱延鋼板とした。その後、箱型焼鈍炉にて約７５０℃×５時間の条件で脱炭焼鈍を行った。脱炭後Ｃ量は、比較例鋼Ａ：０．００１０質量％、実施例鋼Ｂ：０．０００５質量％、実施例鋼Ｃ：０．００１４質量％、比較例鋼Ｄ：０．００１０質量％であった。脱炭焼鈍後、酸洗し、圧延率８５％で一次冷間圧延を行い、板厚０．４５ｍｍの冷圧板とした。次いで、連続焼鈍炉にて約７３０℃×６０秒間の条件で再結晶焼鈍を行い、冷圧率４９％で二次冷間圧延をし、板厚０．２３ｍｍのシャドウマスク用素材とした。
【表１】
2005163110.tif 000002
【００３７】
以上より得られた供試鋼のプレス前焼鈍後の降伏応力ＹＰ（ＭＰａ）、降伏点伸びＹｐｅｌ（％）、粒径（μｍ）の測定結果を表２に示す。ここで、プレス前焼鈍は、焼鈍雰囲気：１０質量％Ｈ2−９０質量％Ｎ2、焼鈍温度：８００℃、露点：１０〜１５℃、焼鈍時間１２０分間の条件で行った。また、機械特性はＪＩＳ５号試験片で引張試験を行い、降伏応力ＹＰと降伏点伸びＹｐｅｌを求め、降伏応力ＹＰが１００〜１２５ＭＰａの場合に記号○、それ以外に記号×、降伏点伸びＹｐｅｌが０．３％以下の場合を記号○、それ以外を×で表示した。結晶粒径の測定は、圧延方向に平行な鋼板断面での光顕組織から、ＪＩＳ  Ｇ  ０５５２に規定された切断法により行い、１０μｍ以上２５μｍ未満の場合を記号○、それ以外を記号×でそれぞれ表示した。
【表２】
2005163110.tif 000003
【００３８】
表２に示すように、本発明例である実施例鋼ＢとＣは、それぞれの成分が本発明の範囲に入っており、Ｖ適量添加による粒成長性制御のため、８００℃×２０分間の高温条件でプレス前焼鈍を行った場合であっても、粒径が適正範囲となり、降伏応力ＹＰと降伏点伸びＹｐｅｌはともに優れた特性を示す。このように実施例鋼Ｂ，Ｃはプレス成形性およびプレス成形性後の落下強度ともに優れ、これをシャドウマスクに用いた場合に「色ずれ」等の画質の劣化が防止される。
【００３９】
一方、バナジウム量が本発明範囲より少ない比較例鋼Ａにおいては、粒成長性が高いため、高温でプレス前焼鈍を施した場合、粒径が粗粒化し、本発明範囲から外れるため、降伏応力ＹＰが低下する。したがって、比較例鋼Ａはプレス後の落下強度の観点から好ましくない。また、バナジウム量が本発明範囲より多い比較例鋼Ｄにおいては、粒成長性が低いため、粒径が細粒化し、本発明範囲から外れるため、降伏応力ＹＰが上昇する。したがって、比較例鋼Ｄはプレス成形性の観点から好ましくない。
【００４０】
このようにバナジウムを本発明範囲内に制御することにより、結晶粒径が１０μｍ以上２５μｍ未満を満足し、プレス前焼鈍後の降伏応力が１００ＭＰａ以上１２５ＭＰａ以下を有するプレス成形性およびプレス成形後の落下強度に優れたシャドウマスク用鋼板が得られる。
【００４１】
［実施例２］  
表１に示す鋼Ｂを溶製後、加熱温度１２００℃、仕上げ温度９００℃、巻取り温度６００℃で熱間圧延し、板厚３．０ｍｍの熱延鋼板とした。その後、箱型焼鈍炉にて約７５０℃×５時間の条件で脱炭焼鈍を行った（脱炭後Ｃ量：０．０００５質量％）。その後、酸洗し、表３に示す条件で一次冷間圧延−再結晶焼鈍−二次冷間圧延を行っていずれも板厚０．２３ｍｍのシャドウマスク用素材とした。以上より得られた供試鋼におけるプレス前焼鈍後の降伏応力ＹＰ、降伏点伸びＹｐｅｌ、粒径の測定結果を表４に示す。ここで、プレス前焼鈍条件および測定方法は実施例１と同じである。
【００４２】
表４に示すように、二次冷圧率が本発明範囲内である鋼Ｂ−２、Ｂ−３は、プレス前焼鈍後の粒径が適正範囲となり、降伏応力ＹＰと降伏点伸びＹｐｅｌはともに優れた特性を示す。このようにしてプレス成形性およびプレス成形後の落下強度に優れたシャドウマスク用鋼板が得られる。
【００４３】
一方、二次冷圧率が本発明範囲より低い比較例鋼Ｂ−１においては、プレス前焼鈍後の粒径が粗大となり、本発明範囲から外れるため、降伏応力ＹＰが低下し、プレス成形後の落下強度の観点から好ましくない。
【００４４】
また、二次冷圧率が本発明範囲より高い比較例鋼Ｂ−４においては、プレス前焼鈍後の粒径が細粒となり、本発明範囲から外れるため、降伏応力ＹＰが上昇し、プレス成形性の観点から好ましくない。
【００４５】
これらのようにバナジウムを本発明範囲内に制御することにより、結晶粒径が１０μｍ以上２５μｍ未満を満足し、プレス前焼鈍後の降伏応力が１００ＭＰａ以上１２５ＭＰａ以下を有するプレス成形性およびプレス成形後の落下強度に優れたシャドウマスク用鋼板が得られる。
【表３】
2005163110.tif 000004
【００４６】
【表４】
2005163110.tif 000005
【００４７】
［実施例３］  
表５に示す実施例鋼Ｘは転炉出鋼後の溶鋼を脱ガス装置で処理して、成分調整し（Ｃ量：０．００１１質量％）、加熱温度１２００℃、仕上げ温度９００℃、巻取り温度６００℃で熱間圧延し、板厚３．０ｍｍの熱延鋼板とした。その後、酸洗し、表６に示す条件で一次冷間圧延−再結晶焼鈍−二次冷間圧延を行って板厚０．２３ｍｍのシャドウマスク用素材とした。
【００４８】
一方、表５に示す実施例鋼Ｙは、溶製後、加熱温度１２００℃、仕上げ温度９００℃、巻取り温度６００℃で熱間圧延し、板厚３．０ｍｍの熱延鋼板とした。その後、箱型焼鈍炉にて約７５０℃×５時間の条件で脱炭焼鈍を行い（脱炭後Ｃ量：０．０００５質量％）、酸洗し、表６に示す条件で一次冷間圧延−再結晶焼鈍−二次冷間圧延を行い、板厚０．２３ｍｍのシャドウマスク用素材とした。
【表５】
2005163110.tif 000006
【００４９】
【表６】
2005163110.tif 000007
【００５０】
以上より得られた供試鋼におけるプレス前焼鈍後の降伏応力ＹＰ、降伏点伸びＹｐｅｌ、粒径の測定結果を表７に示す。なお、プレス前焼鈍条件および測定方法は実施例１と実質的に同じである。
【００５１】
表７に示すように、鋼Ｘ、Ｙは、プレス前焼鈍後の粒径が適正範囲となり、降伏応力ＹＰと降伏点伸びＹｐｅｌはともに優れた特性を示した。このようにしてプレス成形性およびプレス成形後の落下強度に優れたシャドウマスク用鋼板が得られた。
【表７】
2005163110.tif 000008
【００５２】
以上のように、本発明によれば、プレス前焼鈍後の結晶粒径を１０μｍ以上２５μｍ未満とすることにより、プレス前焼鈍後の降伏応力が１００ＭＰａ以上１２５ＭＰａ以下を満足する優れたプレス成形性およびプレス成形後の落下強度を併せ持った高性能シャドウマスク材を得ることができる。